(57)【特許請求の範囲】
【請求項１】
連続して走行する基材フィルムの一方の面に、走行方向に沿って、イエロー、マゼンタ、シアンの順に繰り返して、グラビア印刷により熱転写層用塗液を塗布、乾燥して、熱転写層を配置してなる熱転写媒体の製造方法において、
全ての熱転写層は、走行方向から順に、２つの領域ａ及び領域ｂからなり、
前記領域ａと前記領域ｂとの間に、走行方向に０．５〜２ｍｍの間隔を設け、
前記領域ｂの走行方向の長さを１〜７ｍｍとし、
前記領域ｂの単位面積あたりの塗布量が、前記領域ａの単位面積あたりの塗布量に対して、５〜１５０％となるように熱転写層用塗液を塗布、乾燥し、
前記領域ａと隣接し、走行方向で前の順に配置されている他の領域ｂとの間に、走行方向に３ｍｍ以上の間隔を設ける、
ことを特徴とする熱転写媒体の製造方法。
【請求項２】
連続して走行する基材フィルムの一方の面に、走行方向に沿って、イエロー、マゼンタ、シアンの順に繰り返して、グラビア印刷により熱転写層用塗液を塗布、乾燥して、熱転写層を配置してなる熱転写媒体の製造方法において、
全ての熱転写層は、走行方向から順に、２つの領域ａ及び領域ｂからなり、
前記領域ａと前記領域ｂとの間に、走行方向に０．５〜２ｍｍの間隔を設け、
前記領域ｂの走行方向の長さを５〜７ｍｍとし、
前記領域ｂの単位面積あたりの塗布量が、前記領域ａの単位面積あたりの塗布量に対して、５〜８０％となるように熱転写層用塗液を塗布、乾燥し、
前記領域ａと隣接し、走行方向で前の順に配置されている他の領域ｂとの間に、走行方向に１．０ｍｍ以上の間隔を設ける、
ことを特徴とする熱転写媒体の製造方法。
【請求項３】
巻取り状の基材フィルムの一方の面に、その走行方向に沿って２種類以上の熱転写層を設けてなる熱転写媒体において、
前記熱転写層のうち全ての熱転写層は、走行方向から順に、２つの領域ａ及び領域ｂからなり、
前記領域ａと前記領域ｂとの間に、走行方向に０．５〜２ｍｍの間隔を有し、
前記領域ｂの走行方向の長さが１〜７ｍｍであり、
前記領域ｂの単位面積あたりの塗布量が、前記領域ａの単位面積あたりの塗布量に対して、５〜１５０％であり、
前記領域ａと隣接し、走行方向で前の順に配置されている他の領域ｂとの間に、走行方向に３ｍｍ以上の間隔を設ける、
ことを特徴とする熱転写媒体。
【請求項４】
巻取り状の基材フィルムの一方の面に、その走行方向に沿って２種類以上の熱転写層を設けてなる熱転写媒体において、
前記熱転写層のうち全ての熱転写層は、走行方向から順に、２つの領域ａ及び領域ｂからなり、
前記領域ａと前記領域ｂとの間に、走行方向に０．５〜２ｍｍの間隔を有し、
前記領域ｂの走行方向の長さが５〜７ｍｍであり、
前記領域ｂの単位面積あたりの塗布量が、前記領域ａの単位面積あたりの塗布量に対して、５〜８０％であり、
前記領域ａと隣接し、走行方向で前の順に配置されている他の領域ｂとの間に、走行方向に１．０ｍｍ以上の間隔を設ける、
ことを特徴とする熱転写媒体。
【請求項５】
前記熱転写層が熱昇華性染料を含む染料層であることを特徴とする請求項３又は４に記載の熱転写媒体。
【請求項６】
前記熱転写層が着色顔料を含み、熱溶融性を有する溶融転写層であることを特徴とする請求項３又は４に記載の熱転写媒体。
【発明の詳細な説明】
【技術分野】
【０００１】
本発明は、熱転写媒体の製造方法に関し、特に、グラビア印刷により広い粘度範囲のインキを基材フィルム上に長時間塗布する場合に、インキミストによる汚れの無い良好な塗布が可能な熱転写媒体の製造方法及び熱転写媒体に関する。
【背景技術】
【０００２】
従来から、熱転写媒体の製造過程において、グラビア印刷により基材上に塗膜を形成する方法が広く用いられてきた。具体的には、基材フィルム上にイエロー層、マゼンタ層、シアン層等の熱転写層を形成する場合、グラビア版を用いて、基材上に各色のインキを面順次に転移させ、イエロー、マゼンタ、シアンのベタパターンを形成する。一般的に、グラビア版による転移方法は、グラビア版の表面にインキを接触させ、グラビア版の表面に凹部（セル）にインキを充填させた後、ドクターブレードにより余分なインキを除去し、搬送される基材フィルムをインプレッションロールにより裏側からグラビア版に押し付け、セルに保持されたインキを基材に転移させる。
【０００３】
インキの転移率については、印刷条件、版の表面形状などによって異なるが、３５〜６５％といわれており、セルに充填されたインキが全て基材上に転移することはほとんどない。これにより、インキが基材に付着した直後、基材上に転移したインキとセル内に残留したインキとが完全に分離しないまま基材フィルムが搬送された場合、インキが転移部分と残留部分との間で延糸され、これが分離切断される際にミスト状のインキが飛散する。このインキミストが他の色の熱転写層に付着した場合、熱転写して形成した画像にも付着したインキミストが転写され、印刷汚れとして品質を低下させるという問題が生じる。
【０００４】
このような問題を解決するために、いくつかの方法が提案されている。例えば、特許文献１では、色別にベタ印刷されたパターンの終端部の０．５〜５ｍｍ巾のインキ転移量が正規の部分の量と比べて、９０〜５％の範囲で減少するように印刷することで、インキミストの発生を軽減し、汚れを防止することを提案している。
【先行技術文献】
【特許文献】
【０００５】
【特許文献１】特開平７−１１７３６９号公報
【発明の概要】
【発明が解決しようとする課題】
【０００６】
しかしながら、特許文献１に提案されている方法で長時間の塗工を行うと、正規の転写層の印刷部分の容積と比べて小さい容積のセルに、インキの半乾燥物に起因すると思われるいわゆる版詰まりの現象が起こり、印刷の終端部において版目が見えてしまうという問題があった。また、セルのインキ詰まりやそれによって生じる版目は、高粘度のインキを用いるとひどくなる傾向があり、高粘度インキを塗布する場合、上記方法は不向きであることがわかった。
【０００７】
本発明は上記の問題点に鑑み、グラビア印刷に適用可能な低粘度のインキから高粘度のインキまで、様々な粘度のインキを長時間塗布しても、インキミストによる印刷汚れを防止しつつ、熱転写層の版詰まりや印刷物の版目が見えてしまうことなく、基材フィルム上に熱転写層を設けることを目的とするものである。
【課題を解決するための手段】
【０００８】
本発明者は、熱転写層のベタパターンの形状を特定することで上記課題を解決できることを見出し、本発明を完成するに至った。
【０００９】
すなわち、請求項１に記載の発明は、連続して走行する基材フィルムの一方の面に、走行方向に沿って、イエロー、マゼンタ、シアンの順に繰り返して、グラビア印刷により熱転写層用塗液を塗布、乾燥して、熱転写層を配置してなる熱転写媒体の製造方法において、全ての熱転写層は、走行方向から順に、２つの領域ａ及び領域ｂからなり、前記領域ａと前記領域ｂとの間に、走行方向に０．５〜２ｍｍの間隔を設け、前記領域ｂの走行方向の長さを１〜７ｍｍとし、  前記領域ｂの単位面積あたりの塗布量が、前記領域ａの単位面積あたりの塗布量に対して、５〜１５０％となるように熱転写層用塗液を塗布、乾燥し、前記領域ａと隣接し、走行方向で前の順に配置されている他の領域ｂとの間に、走行方向に３ｍｍ以上の間隔を設ける、ことを特徴とする熱転写媒体の製造方法である。
【００１０】
後述する実施例及び比較例から理解できるように、前記領域ａと隣接し、走行方向で前の順に配置されている他の領域ｂとの間隔が３ｍｍ以上の場合、次の条件１〜３を満足するとき、長時間の塗工にも拘らず、インキミストも版目も発生せず、良好な熱転写媒体が得られる。
【００１１】
条件１；領域ｂの走行方向の長さを１〜７ｍｍとする．
条件２；領域ａと前記領域ｂとの間隔を０．５〜２ｍｍとする．
条件３；領域ｂの単位面積あたりの塗布量を、前記領域ａの単位面積あたりの塗布量に対して、５〜１５０％とする。
【００１２】
そして、請求項１に記載の発明は、これら条件１〜３を満足するから、長時間の塗工にも拘らず、インキミストも版目も発生せず、良好な熱転写媒体が得られるのである。
【００１３】
次に、請求項２に記載の発明は、連続して走行する基材フィルムの一方の面に、走行方向に沿って、イエロー、マゼンタ、シアンの順に繰り返して、グラビア印刷により熱転写層用塗液を塗布、乾燥して、熱転写層を配置してなる熱転写媒体の製造方法において、全ての熱転写層は、走行方向から順に、２つの領域ａ及び領域ｂからなり、前記領域ａと前記領域ｂとの間に、走行方向に０．５〜２ｍｍの間隔を設け、前記領域ｂの走行方向の長さを５〜７ｍｍとし、前記領域ｂの単位面積あたりの塗布量が、前記領域ａの単位面積あたりの塗布量に対して、５〜８０％となるように熱転写層用塗液を塗布、乾燥し、前記領域ａと隣接し、走行方向で前の順に配置されている他の領域ｂとの間に、走行方向に１．０ｍｍ以上の間隔を設ける、ことを特徴とする熱転写媒体の製造方法である。
【００１４】
これも後述する実施例及び比較例から理解できるように、前記領域ａと隣接し、走行方向で前の順に配置されている他の領域ｂとの間隔が１．０ｍｍ以上の場合、次の条件４〜６を満足するとき、長時間の塗工にも拘らず、インキミストも版目も発生せず、良好な熱転写媒体が得られる。
【００１５】
条件４；領域ｂの走行方向の長さを５〜７ｍｍとする．
条件５；領域ａと前記領域ｂとの間隔を０．５〜２ｍｍとする．
条件６；領域ｂの単位面積あたりの塗布量を、前記領域ａの単位面積あたりの塗布量に対して、５〜８０％とする。
【００１６】
そして、請求項２に記載の発明は、これら条件４〜６を満足するもので、従って、長時間の塗工にも拘らず、インキミストも版目も発生せず、良好な熱転写媒体が得られるのである。
【００１７】
次に、請求項３及び４に記載の発明は請求項１，２の製造方法で得られた熱転写媒体に関するもので、請求項３に記載の発明は、巻取り状の基材フィルムの一方の面に、その走行方向に沿って２種類以上の熱転写層を設けてなる熱転写媒体において、前記熱転写層のうち全ての熱転写層は、走行方向から順に、２つの領域ａ及び領域ｂからなり、前記領域ａと前記領域ｂとの間に、走行方向に０．５〜２ｍｍの間隔を有し、前記領域ｂの走行方向の長さが１〜７ｍｍであり、前記領域ｂの単位面積あたりの塗布量が、前記領域ａの単位面積あたりの塗布量に対して、５〜１５０％であり、前記領域ａと隣接し、走行方向で前の順に配置されている他の領域ｂとの間に、走行方向に３ｍｍ以上の間隔を設ける、ことを特徴とする熱転写媒体である。
【００１８】
また、請求項４に記載の発明は、巻取り状の基材フィルムの一方の面に、その走行方向に沿って２種類以上の熱転写層を設けてなる熱転写媒体において、前記熱転写層のうち全ての熱転写層は、走行方向から順に、２つの領域ａ及び領域ｂからなり、前記領域ａと前記領域ｂとの間に、走行方向に０．５〜２ｍｍの間隔を有し、前記領域ｂの走行方向の長さが５〜７ｍｍであり、前記領域ｂの単位面積あたりの塗布量が、前記領域ａの単位面積あたりの塗布量に対して、５〜８０％であり、前記領域ａと隣接し、走行方向で前の順に配置されている他の領域ｂとの間に、走行方向に１．０ｍｍ以上の間隔を設ける、ことを特徴とする熱転写媒体である。
【００１９】
次に、請求項５及び６に記載の発明は前記熱転写層を限定したもので、請求項５に記載の発明は、前記熱転写層が熱昇華性染料を含む染料層であることを特徴とする請求項３又は４に記載の熱転写媒体であり、他方、請求項６に記載の発明は、前記熱転写層が着色顔料を含み、熱溶融性を有する溶融転写層であることを特徴とする請求項３又は４に記載の熱転写媒体である。
【発明の効果】
【００２０】
請求項１〜６に係る発明によれば、グラビア印刷に適用可能な低粘度のインキから高粘度のインキまで、様々な粘度のインキを長時間塗布しても、インキミストも版目も発生せず、良好な熱転写媒体が得られるから、印画後の画面上にインキミストによる印刷汚れを防止しつつ印刷物の版目を生じさせない高品質の画像を得ることができるという効果を奏する。
【図面の簡単な説明】
【００２１】
【図１】本発明の熱転写媒体の製造装置の側面模式図である。
【図２】本発明の熱転写媒体の一実施形態の上面模式図である。
【図３】本発明の熱転写媒体の一実施形態の上面模式図である。
【発明を実施するための形態】
【００２２】
以下、本発明についてさらに詳細に説明する。図１は、本発明の熱転写媒体の製造装置の一例である。インキパン６に満たした熱転写層用塗液をグラビア版５に接触させ、グラビア版表面のセルに熱転写層用塗液を充填させる。その後、搬送される基材フィルム３をインプレッションロール４により裏側からグラビア版５に押し付け、セルに保持された塗液を基材に転移させることで、熱転写層のベタパターンを形成する。本発明では、図２のように、熱転写層用塗液を塗布し、領域２ａと領域２ｂとからなる熱転写層２を形成する必要がある。
【００２３】
図２は本発明の熱転写媒体の一例である。本発明の熱転写媒体は、少なくとも、基材フィルム５と熱転写層２で構成されている。さらに、熱転写層２は領域ａ及び領域ｂで構成されている。そして、本発明の熱転写媒体においては、走行方向に沿って測った領域２ｂから領域２ａまでの間隔の長さに応じて、領域２ｂの長さ、走行方向に沿って測った領域２ａから領域ｂまでの間隔の長さ、及び領域２ｂの単位面積あたりの塗布量が、前記領域２ａの単位面積あたりの塗布量の割合が、次の条件を充足する必要がある。
【００２４】
（１）領域ｂと前記領域２ａとの間隔が３ｍｍ以上の場合
条件１；領域２ｂの走行方向の長さを１〜７ｍｍとする．
条件２；領域２ａと前記領域２ｂとの間隔を０．５〜２ｍｍとする．
条件３；領域２ｂの単位面積あたりの塗布量を、前記領域ａの単位面積あたりの塗布量
に対して、５〜１５０％とする。
【００２５】
（２）領域ｂと前記領域２ａとの間隔が１．０ｍｍ以上の場合
条件４；領域２ｂの走行方向の長さを５〜７ｍｍとする．
条件５；領域２ａと前記領域２ｂとの間隔を０．５〜２ｍｍとする．
条件６；領域２ｂの単位面積あたりの塗布量を、前記領域２ａの単位面積あたりの塗布
量に対して、５〜８０％とする。
【００２６】
なお、図２では、幅方向が同一のベタパターンを示したが、必ずしも幅方向が同一である必要はなく、上記範囲でベタパターンを形成すれば、幅方向で同一でなくてもよい。
【００２７】
次に、図３は、巻き取り状の基材フィルム上に、面順次に複数種類の熱転写層を設けた場合の熱転写媒体の一例である。図３の熱転写層は、イエロー層７、マゼンタ層８、シアン層９の３種類であり、各層が本発明のベタパターンを構成している。すなわち、イエロー層７は領域７ａ及び領域７ｂで構成され、マゼンタ層８は領域８ａ及び領域８ｂで構成されている。また、シアン層９は領域９ａ及び領域９ｂで構成されている。そして、これら各色の熱転写層は、基材フィルム上に、その走行方向に沿って、イエロー層７、マゼンタ層８、シアン層９の順序で、繰り返して配置されている。
【００２８】
なお、図３の熱転写媒体は、各層が同じベタパターンを形成しているが、基材フィルム上に設けた熱転写層全てが同じ形状を有する必要はなく、異なるベタパターンを形成してもよい。
【００２９】
このように、基材フィルム上に複数種類の熱転写層を設ける場合には、前記条件は、次のように言い換えることができる。
【００３０】
（１）領域７ｂと前記領域８ａとの間隔が３ｍｍ以上の場合
条件１（７）；領域７ｂの走行方向の長さを１〜７ｍｍとする．
条件２（７）；領域７ａと前記領域７ｂとの間隔を０．５〜２ｍｍとする．
条件３（７）；領域７ｂの単位面積あたりの塗布量を、前記領域７ａの単位面積あたりの塗布量に対して、５〜１５０％とする。
【００３１】
（２）領域７ｂと前記領域８ａとの間隔が１．０ｍｍ以上の場合
条件４（７）；領域７ｂの走行方向の長さを５〜７ｍｍとする．
条件５（７）；領域７ａと前記領域７ｂとの間隔を０．５〜２ｍｍとする．
条件６（７）；領域７ｂの単位面積あたりの塗布量を、前記領域７ａの単位面積あたりの塗布量に対して、５〜８０％とする。
【００３２】
（３）領域８ｂと前記領域９ａとの間隔が３ｍｍ以上の場合
条件１（８）；領域８ｂの走行方向の長さを１〜７ｍｍとする．
条件２（８）；領域８ａと前記領域８ｂとの間隔を０．５〜２ｍｍとする．
条件３（８）；領域８ｂの単位面積あたりの塗布量を、前記領域８ａの単位面積あたりの塗布量に対して、５〜１５０％とする。
【００３３】
（４）領域８ｂと前記領域９ａとの間隔が１．０ｍｍ以上の場合
条件４（８）；領域８ｂの走行方向の長さを５〜７ｍｍとする．
条件５（８）；領域８ａと前記領域８ｂとの間隔を０．５〜２ｍｍとする。
【００３４】
条件６（８）；領域８ｂの単位面積あたりの塗布量を、前記領域８ａの単位面積あたりの塗布量に対して、５〜８０％とする。
【００３５】
（５）領域９ｂと前記領域１０ａとの間隔が３ｍｍ以上の場合
条件１（９）；領域９ｂの走行方向の長さを１〜７ｍｍとする．
条件２（９）；領域９ａと前記領域９ｂとの間隔を０．５〜２ｍｍとする．
条件３（９）；領域９ｂの単位面積あたりの塗布量を、前記領域９ａの単位面積あたり
の塗布量に対して、５〜１５０％とする。
【００３６】
（６）領域９ｂと前記領域１０ａとの間隔が１．０ｍｍ以上の場合
条件４（９）；領域９ｂの走行方向の長さを５〜７ｍｍとする．
条件５（９）；領域９ａと前記領域９ｂとの間隔を０．５〜２ｍｍとする．
条件６（９）；領域９ｂの単位面積あたりの塗布量を、前記領域９ａの単位面積あたり
の塗布量に対して、５〜８０％とする。
【００３７】
＜熱転写媒体の構造の説明＞
本発明の熱転写媒体は、この熱転写媒体を被熱転写体上に重ね、サーマルヘッドによって部分的に加熱することにより、この加熱部位の熱転写層又はこの熱転写層中の熱昇華性染料を転写して、被熱転写体上に文字や画像を記録するものである。
【００３８】
このような熱転写媒体は、少なくとも基材フィルム３と熱転写層２とで構成する必要がある。なお、転写記録の際のサーマルヘッドの熱による基材フィルム３の熱収縮やサーマルヘッドとの摩擦による基材の破断を防止するために、基材フィルム３の熱転写層を設けた面の反対側の面に、耐熱滑性層を設けてもよい。また、基材フィルムと耐熱滑性層との間の密着性を向上させるために、基材フィルム３に易接着層を設けることもできる。
【００３９】
なお、熱転写層として熱昇華性染料を含む染料層を使用することができる。この場合には、サーマルヘッドによる加熱により、染料が昇華し被熱転写体上に転写されて文字や画像を記録する。この場合には、被熱転写体上に転移するのは熱昇華性染料だけで、染料層は基材フィルム３上に残存する必要があることから、基材フィルム３と染料層との間に前記易接着層を設けることもできる。また、基材フィルム３側への染料の拡散を抑える染料拡散防止層を染料層の下に設けてもよい。
【００４０】
また、熱転写層として、着色顔料を含み、熱溶融性を有する溶融転写層を使用することができる。この場合には、熱転写層そのものが被熱転写体上に転写されて文字や画像を記録する。また、この場合、基材フィルム３と溶融転写層との剥離性を向上させるため、両者の間に離型層や剥離層を設けることもできる。離型層は、サーマルヘッドによる加熱によっても被熱転写体に転移することなく、基材フィルム３側に残存する層である。剥離層はサーマルヘッドによる加熱によって被熱転写体に転移する層である。
【００４１】
また、熱転写層として、紫外線吸収剤や酸化防止剤等の機能性添加剤を含む保護層を使
用することもできる。この場合には、被熱転写体上に形成した文字や画像に重ねて転写される。保護層に熱溶融性がない場合には、この保護層の上に接着層を設けることができる。接着層はサーマルヘッドによる加熱により活性化して被熱転写体に接着する役割を有するものである。なお、必要に応じて、基材フィルム３と保護層との間に前記離型層や前記剥離層を設けることもできる。
【００４２】
＜基材フィルム３の説明＞
本発明においては、グラビア印刷により基材フィルム３上に熱転写層用塗液を印刷することから、基材フィルム３は巻き取り状のものである必要がある。その材質としては、従来公知の熱転写シートの基材フィルムとして使用されているものと同等なものを使用することができ、機械的強度、耐熱性などを有することが好ましい。例えば、ポリエチレンテレフタレート、ポリエチレンナフタレート、ポリスチレン、ポリプロピレン、ポリカーボネート、ポリ塩化ビニル、ポリビニルアルコール、ポリスルホン、脂肪族ポリアミド、芳香族ポリアミド、ポリイミド、ポリアミドイミド等の合成樹脂フィルムが挙げられる。特に、物性や加工性で適しているポリエチレンテレフタレートフィルムが好ましい。これらの基材フィルムは単独で使用することも、又は組み合わされた複合体として使用することも可能である。基材フィルムの厚さは、操作性、加工性を考慮し、２〜５０μｍの範囲のものが使用できるが、転写適性や加工性等のハンドリング性を考慮すると、２〜１０μｍ程度のものが好ましい。なお、この基材フィルム３の上に設けられる各種の層との密着性や剥離性を調整するため、その表面粗さを調整することもできる。
【００４３】
＜耐熱滑性層の説明＞
耐熱滑性層は、サーマルヘッドの熱による基材フィルムの熱収縮やサーマルヘッドとの摩擦による基材フィルムの破断を防止するために、基材フィルムのサーマルヘッドと接触する側の面、すなわち、熱転写層を設けた面の反対側の面に設けられるものである。耐熱滑性層に用いられるバインダーとしては、セルロース系樹脂、ポリエステル系樹脂、アクリル系樹脂、ビニル系樹脂、ポリウレタン系樹脂、ポリエーテル系樹脂、ポリカーボネート系樹脂、アセタール系樹脂等が挙げられる。耐熱滑性層の厚みは０．１〜２．５μｍが好ましく、さらに０．５〜１．５μｍがより好ましい。耐熱滑性層の厚みが０．１μｍより小さい場合、サーマルヘッドからの耐熱性が劣り、印画時に支持体の熱収縮が生じやすくなる。一方、２．５μｍより大きい場合、サーマルヘッドからの熱が熱転写層に十分伝わらず、所望の濃度の印画物を得ることができない。なおバインダーのガラス転移点は４０℃以上が好ましい。ガラス転移点が４０℃以上の場合、印画時のリボン強度がさらに強くなり、耳切れ(リボンの両サイドの非印画部が熱収縮に負けて切れる現象)、ちぎれ、裂け(印画部終点が切れる現象)のような印画不良が起こりにくくなる。
【００４４】
また、耐熱滑性層は滑り性を向上させる目的で滑剤を含有してもよい。例えば、動物系ワックス、植物系ワックス等の天然ワックス、合成炭化水素系ワックス、脂肪族アルコールと酸系ワックス、脂肪酸エステルとグリセライト系ワックス、合成ケトン系ワックス、アミン及びアマイド系ワックス、塩素化炭化水素系ワックス、アルファーオレフィン系ワックス等の合成ワックス、ステアリン酸ブチル、オレイン酸エチル等の高級脂肪酸エステル、ステアリン酸ナトリウム、ステアリン酸亜鉛、ステアリン酸カルシウム、ステアリン酸カリウム、ステアリン酸マグネシウム等の高級脂肪酸金属塩、長鎖アルキルリン酸エステル、ポリオキシアルキレンアルキルアリールエーテルリン酸エステル又は、ポリオキシアルキレンアルキルエーテルリン酸エステル等のリン酸エステル等の界面活性剤などが挙げられる。滑剤を含有させることで、耐熱滑性層とサーマルヘッドとの間の動摩擦係数を小さくすることができるので、サーマルヘッドからの力による基材の変形を防止できる。
【００４５】
また、耐熱性を向上させる目的で架橋剤を併用してもよい。架橋剤を含有させることで耐熱滑性層の耐熱性が向上し、印画時のサーマルヘッドからの熱に起因する基材の変形を
防止できる。架橋剤としてはポリイソシアネートが挙げられ、アクリル系、ウレタン系、ポリエステル系のポリオール樹脂やセルロース系樹脂、アセタール樹脂等の組合せで用いられる。
【００４６】
さらに、耐熱滑性層は粒子を含有してもよい。粒子を含有させることで耐熱滑性層の表面に凹凸が形成されサーマルヘッドとの接触面積が小さくなるので、印画時のサーマルヘッドに対する離型性が向上する。該粒子は有機系粒子又は無機系粒子どちらでもよいが、サーマルヘッドからの熱により変形しないものが好ましい。具体的には、シリカ粒子、酸化マグネシウム、酸化亜鉛、炭酸カルシウム、炭酸マグネシウム、タルク、カオリン、クレー、シリコーン粒子、ポリエチレン粒子、ポリプロピレン粒子、ポリスチレン粒子、ポリメチルメタクリレート樹脂粒子、ポリウレタン樹脂粒子などを挙げることができる。また、該粒子は１種又は２種以上を混ぜ合わせて使用してもよい。
【００４７】
＜易接着層の説明＞
易接着層は基材フィルムと耐熱滑性層との間の密着性を向上させるために、これらの間に設けられるものである。また、熱転写層が熱昇華性染料を含む染料層で構成される場合には、この熱転写層と基材フィルムと間に設けて、これらの密着性を向上させることもできる。
【００４８】
易接着層に用いられる材料としては、基材フィルムと耐熱滑性層又は熱転写層の両方と親和性があるものが適当であり、具体的には、アクリル酸、メタクリル酸、マレイン酸等の不飽和カルボン酸樹脂、ポリウレタン樹脂、ポリエステル樹脂等が挙げられる。易接着層の厚みはサーマルヘッドからの熱転写層への熱の移動を妨げない程度の厚みがよく、０．０１〜１μｍ、より好ましくは０．０５〜０．５μｍである。易接着層は基材フィルム上に公知の塗布方法で塗液を塗布することで形成することができる。また、基材フィルムがプラスチックフィルムの場合、このプラスチックフィルムを成膜する過程で同時に形成してもよい。
【００４９】
＜熱昇華性染料を含む染料層の説明＞
熱昇華性染料を含む染料層は、熱昇華性染料、バインダーを含有するものである。染料としては、従来公知の染料層に使用されている染料を用いることができる。例えば、ジアリールメタン系、トリアリールメタン系、チアゾール系、メチン系、アゾメタン系、キサンテン系、アキサジン系、チアジン系、アジン系、アクリジン系、アゾ系、スピロジピラン系、イソドリノスピロピラン系、フルオラン系、ローダミンダクタム系、アントラキノン系等が挙げられる。具体的には、イエロー染料としては、Ｃ．Ｉ．ソルベントイエロー１４、１６、２９、３０、３３、５６、９３等、Ｃ．Ｉ．ディスパースイエロー７、３３、６０、１４１、２０１、２３１等、マゼンタ染料としては、Ｃ．Ｉ．ソルベントレッド１８、１９、２７、１４３、１８２、Ｃ．Ｉ．ディスパースレッド６０、７３、１３５、１６７、Ｃ．Ｉ．ディスパースバイオレット１３、２６、３１、５６等、シアン染料としては、Ｃ．Ｉ．ソルベントブルー１１、３６、６３、１０５、Ｃ．Ｉ．ディスパースブルー２４、７２、１５４、３５４等が挙げられるが、これらに限定されるものではない。また、該染料を１種又は２種以上を混ぜ合わせて使用してもよい。
【００５０】
染料層に用いるバインダーとしては、従来公知のものが使用でき、ポリビニルアルコール、ポリ酢酸ビニル、ポリビニルピロリドン、ポリビニルアセタール、ポリビニルブチラール等のビニル系樹脂、エチルセルロース、メチルセルロース、ヒドロキシエチルセルロース、ヒドロキシプロピルセルロース、酢酸セルロース、酢酪酸セルロース、酢酸プロピオン酸セルロース等のセルロース系樹脂、ポリエステル樹脂、フェノキシ樹脂、スチレン−アクリルニトリル共重合体樹脂、ポリカーボネート樹脂、ポリアクリルアミド樹脂等の耐熱性、染料移行性等に優れた樹脂が使用できる。
【００５１】
また、染料層のバインダーのガラス転位点は、好ましくは６０℃以上、より好ましくは９０℃以上であることがよい。ガラス転位点が低い場合、印画不良を起こす可能性が高くなる。また、染料とバインダーとの重量比（染料／バインダー）は、０．１〜３．０が好ましく、０．５〜１．５がより好ましい。０．１より小さい場合、染料の濃度が小さくなるため、発色濃度が不十分となり良好な熱転写画像が得られない。一方、３．０より大きい場合、バインダーに対する染料の溶解性が極端に低下するため、染料層の保存安定性が低下し染料が析出し易くなるため好ましくない。
【００５２】
また、染料層は粒子を含有してもよい。粒子を含有させることで染料層の表面に凹凸が形成され受容層との接触面積が小さくなるので、保存時の貼り付きを防止し、印画時の離型性を向上させることができる。粒子は有機系粒子又は無機系粒子どちらでもよいが、サーマルヘッドからの熱により変形しないものが好ましい。具体的には、シリカ粒子、酸化マグネシウム、酸化亜鉛、炭酸カルシウム、炭酸マグネシウム、タルク、カオリン、クレー、シリコーン粒子、ポリエチレン粒子、ポリプロピレン粒子、ポリスチレン粒子、ポリメチルメタクリレート樹脂粒子、ポリウレタン樹脂粒子などを挙げることができる。また、該粒子は１種又は２種以上を混ぜ合わせて使用してもよい。
【００５３】
また、染料層は滑剤を含有してもよい。滑剤を含有させることで、印画時の染料層と受容層との間の貼り付きが防止できる。滑剤としては、例えば、シリコーン系、フッ素系、リン酸エステル系、といった各種オイルや界面活性剤が挙げられるが、特に、シリコーン系又はフッ素系のオイルや界面活性剤が好ましい。具体的には、シリコーン系として、ジメチルシリコーン、メチルフェニルシリコーン等のストレートシリコーンオイル、アミノ変性、エポキシ変性、カルビノール変性、メルカプト変性、カルボキシル変性、メタクリル変性、ポリエーテル変性、フェノール変性、片末端反応性・異種官能基変性等の反応性変性シリコーンオイル、ポリエーテル変性、アラルキル変性、フロロアルキル変性、長鎖アルキル変性、高級脂肪酸エステル変性、フェニル変性等の非反応性変性シリコーンオイル等が挙げられる。また、フッ素系としては、フルオロアルキル基またはパーフルオロアルキル基を含有する界面活性剤が挙げられる。
【００５４】
さらに、染料層は耐熱性を向上させる目的で架橋剤を併用してもよい。架橋剤を含有させることで耐熱性が向上し、サーマルヘッドからの加熱に起因する熱転写媒体の変形を防止できる。架橋剤としてはポリイソシアネートが挙げられ、アクリル系、ウレタン系、ポリエステル系のポリオール樹脂やセルロース系樹脂、アセタール樹脂等の組合せで用いられる。
【００５５】
＜着色顔料を含む熱溶融性を有する溶融転写層の説明＞
熱溶融転写層は、一般的に、着色剤、熱溶融性のバインダー、ワックスを含有する。そして、サーマルヘッドの熱によりバインダーが溶融して被熱転写体に接着して転移する。
【００５６】
熱溶融転写層は、基材フィルムから剥離しやすいものであることが望ましい。仮に剥離性に劣る場合には、基材フィルムと熱溶融転写層との間に離型層や剥離層を設けることができる。
【００５７】
着色剤としては、公知の有機顔料あるいは無機顔料を用いることができる。有機顔料の例としては、フタルイミド系イエロー、べンズイミダゾロンオレンジ、スルホアミドイエロー、べンズイミダゾロンイエロー等のアゾ顔料、フタロシアニン顔料、ジケトピロロピロール、キノフタロン、イソインドリノン、ジアミノジアントラキノン等が挙げられる。
【００５８】
熱溶融性のバインダーとしては、エチレン−酢酸ビニル共重合体、ポリアミド樹脂、ロ
ジン系誘導体、アクリル樹脂、エポキシ樹脂等が挙げられる。
【００５９】
また、ワックスとしては、パラフィンワックス、マイクロクリスタリンワックス、カルナバワックス、モンタンワックス、ポリエチレンワックス、エステルワックス、酸化ワックス等が用いられる。
【００６０】
＜離型層の説明＞
離型層は、基材フィルムからの熱溶融転写層や保護層の剥離の程度を適当な範囲内に調整し、基材フィルムからの安定的な剥離性を確保するために設けられるもので、サーマルヘッドによる加熱によっても被熱転写体に転移することなく、基材フィルム３側に残存する層である。熱溶融転写層や保護層の剥離の程度が適当な範囲であれば必ずしも必要ではない。離型層の材質としては、特に制限されるものではないが、例えば、ポリビニルアルコール、ポリビニルピロリドン、デンプン、メチルセルロース、カルボキシメチルセルロース、アルギン酸ナトリウム等の水溶性高分子、塩化ゴム、環化ゴム等の天然ゴム誘導体、天然ワックス、合成ワックス等のワックス類、ニトロセルロース、セルロース、セルロースアセテートプロピオネート等のセルロース誘導体、アクリル系、ポリウレタン系、ポリアミド系、ポリイミド系、ポリアセタール系、塩素化ポリオレフィン系、塩化ビニル−酢酸ビニル共重合体系等の熱可塑性樹脂、メラミン系、エポキシ系、ポリウレタン系、シリコーン系等の熱硬化性樹脂等が挙げられる。
【００６１】
＜剥離層の説明＞
剥離層も基材フィルムからの熱溶融転写層や保護層の剥離の程度を適当な範囲内に調整し、基材フィルムからの安定的な剥離性を確保するために設けられるものである。剥離層はサーマルヘッドによる加熱によっても被熱転写体に転移することから、転写された画像を保護する役割を担うことができる。
【００６２】
剥離層は、例えば、バインダー、紫外線吸収剤や離型性や滑り性等を付与する機能性添加剤によって構成され、剥離層の厚みは、０．３〜３μｍ程度が好ましい。剥離層を構成するバインダーとしては、例えば、ポリスチレン、ポリα−メチルスチレン等のスチレン系樹脂、ポリメタクリル酸メチル、ポリアクリル酸エチル等のアクリル系樹脂、ポリ塩化ビニル、ポリ酢酸ビニル、塩化ビニル−酢酸ビニル共重合体、ポリビニルブチラール、ポリビニルアセタール等のビニル系樹脂、ポリエステル樹脂、ポリアミド樹脂、エポキシ樹脂、ポリウレタン樹脂、石油樹脂、アイオノマー、エチレン−アクリル酸共重合体、エチレン−アクリル酸エステル共重合体等の合成樹脂、ニトロセルロース、エチルセルロース、セルロースアセテートプロピオネート等のセルロース誘導体、ロジン、ロジン変性マレイン酸樹脂、エステルガム、ポリイソブチレンゴム、ブチルゴム、スチレン−ブタジエンゴム、ブタジエン−アクリロニトリルゴム、ポリ塩素化オレフィン等の天然樹脂や合成ゴムの誘導体、カルナバワックス、パラフィンワックス等のワックス類が挙げられる。特に、アクリル系樹脂、ポリエステル樹脂、セルロース誘導体、エポキシ樹脂が好ましい。
【００６３】
剥離層に含有する紫外線吸収剤としては、ベンゾフェノン系、ベンゾトリアゾール系、ベンゾエート系、トリアジン系等が挙げられる。具体的には、例としてベンゾトリアゾール系紫外線吸収剤としては、２−（２Ｈ−ベンゾトリアゾール−２−イル）−ｐ−クレゾール、２−（２Ｈ−ベンゾトリアゾール−２−イル）−４−６−ビス（１−メチル−１−フェニルエチル）フェノール、２−［５−クロロ（２Ｈ）−ベンゾトリアゾール−２−イル］−４−メチル−６−（ｔｅｒｔ−ブチル）フェノール、２−（２Ｈ−ベンゾトリアゾール−イル）−４，６−ジ−ｔｅｒｔ−ペンチルフェノール、２−（２Ｈ−ベンゾトリアゾール−２−イル）−４−（１，１，３，３−テトラメチルブチル）フェノール等やこれらの混合物、変性物、重合物、誘導体等が挙げられる。これらは単独で使用してもよく、また、複数を混合して使用してもよい。また、例としてトリアジン系紫外線吸収剤としては、２−（４，６−ジフェニル−１，３，５−トリアジン−２−イル）−５−［（ヘキシル）オキシ］−フェノール、２−［４−［（２−ヒドロキシ−３−ドデシルオキシプロピル）オキシ］−２−ヒドロキシフェニル］−４，６−ビス（２，４−ジメチルフェニル）−１，３，５−トリアジン、２−［４−［（２−ヒドロキシ−３−トリデシルオキシプロピル）オキシ］−２−ヒドロキシフェニル］−４，６−ビス（２，４ジメチルフェニル）−１，３，５−トリアジン、２，４−ビス（２，４−ジメチルフェニル）−６−（２−ヒドロキシ−４−イソ−オクチルオキシフェニル）−ｓ−トリアジン等やこれらの混合物、変性物、重合物、誘導体等が挙げられる。これらは単独で使用してもよく、また、複数を混合して使用してもよい。上記紫外線吸収剤は、バインダー１００重量部に対し、１〜２０重量部添加されることが好ましい。添加量が１重量部未満の場合、十分な紫外線吸収能を発揮することができない場合がある。一方、２０重量部以上添加すると、印画物表面へのブリードアウトが生じ、得られる被転写体自体の問題を伴う可能性が高くなる。
【００６４】
また、剥離層に含有する機能性添加剤としては、ストレートシリコーン、変性シリコーン等のシリコーンオイル、フルオロアルキル基またはパーフルオロアルキル基を持つ界面活性剤、リン酸エステル系に代表される離型剤、カルナバワックス、パラフィンワックス、ポリエチレンワックス、ライスワックス等のワックス類、有機又は無機フィラーに代表される滑り剤等が挙げられる。その他必要に応じて、ヒンダードアミン系、Ｎｉキレート系等の光安定剤、ヒンダードフェノール系、硫黄系、肥土レジン系等の熱安定剤、水酸化アルミニウム、水酸化マグネシシウム等の難燃剤、フェノール系、イオウ系、リン系等の酸化防止剤、ブロッキング防止剤、触媒促進剤、透明性を維持する範囲での着色剤、半透明化のための光散乱剤、艶調整剤、蛍光増白剤、帯電防止剤等を添加してもよい。
【００６５】
＜保護層の説明＞
保護層は、紫外線吸収剤や酸化防止剤等の機能性添加剤を含む層であり、被熱転写体上に形成された画像に重ねて転写することにより、これら画像を磨耗等から保護するものである。保護層は、基材フィルムから剥離しやすいものであることが望ましい。仮に剥離性に劣る場合には、基材フィルムと保護層との間に離型層や剥離層を設けることもできる。離型層は、サーマルヘッドによる加熱によっても被熱転写体に転移することなく、基材フィルム３側に残存する層である。剥離層はサーマルヘッドによる加熱によって被熱転写体に転移する層である。
【００６６】
保護層の組成としては、前記剥離層と同様のものが使用できる。
【００６７】
＜接着層の説明＞
接着層について、熱溶融性以外特に限定されるものではないが、例として、ポリスチレン、ポリα−メチルスチレン等のスチレン系樹脂、ポリメタクリル酸メチル、ポリアクリル酸エチル等のアクリル系樹脂、ポリ塩化ビニル、ポリ酢酸ビニル、塩化ビニル−酢酸ビニル共重合体、ポリビニルブチラール、ポリビニルアセタール等のビニル系樹脂、ポリエステル樹脂、ポリアミド樹脂、エポキシ樹脂、ポリウレタン樹脂、石油樹脂、アイオノマー、エチレン−アクリル酸共重合体、エチレン−アクリル酸エステル共重合体等の合成樹脂、ニトロセルロース、エチルセルロース、セルロースアセテートプロピオネート等のセルロース誘導体、ロジン、ロジン変性マレイン酸樹脂、エステルガム、ポリイソブチレンゴム、ブチルゴム、スチレン−ブタジエンゴム、ブタジエン−アクリロニトリルゴム、ポリ塩素化オレフィン等の天然樹脂や合成ゴムの誘導体、カルナバワックス、パラフィンワックス等のワックス類が挙げられる。特に、アクリル系樹脂、セルロース誘導体が好ましい。また、必要に応じて、シリコーンオイル、界面活性剤、離型剤、ワックス類、有機又は無機フィラーに代表される滑り剤、紫外線吸収剤、光安定剤、熱安定剤、難燃剤、酸化防止剤、ブロッキング防止剤、触媒促進剤、着色剤、光散乱剤、艶調整剤、蛍光増白剤、帯電防止剤等を添加することができる。
【実施例】
【００６８】
以下に、本発明の各実施例および各比較例に用いた材料を示す。なお、文中で「部」とあるのは、特に断りのない限り質量基準である。
【００６９】
＜基材フィルム＞
ポリエステルフィルム：厚さ４．５μｍ
＜耐熱滑性層用塗液＞
アクリルポリオール樹脂                            １５．０部
ステアリン酸亜鉛                                    １．５部
ポリオキシアルキレンアルキルエーテル                １．５部
タルク                                              １．０部
２，６−トリレンジイソシアネート                    ５．０部
トルエン                                          ５０．０部
メチルエチルケトン                                ２０．０部
酢酸エチル                                          ６．０部
＜熱転写層用イエロー塗液＞
Ｃ．Ｉ．ソルベントイエロー９３                      ３．０部
Ｃ．Ｉ．ソルベントイエロー１６                      １．０部
ポリビニルブチラール樹脂                            ４．２部
シリコーン変性樹脂                                  ０．６部
２，６−トリレンジイソシアネート                    ０．２部
テトラヒドロフラン                                ６０．０部
メチルエチルケトン                                ３１．０部
＜熱転写層用マゼンタ塗液＞
Ｃ．Ｉ．ディスパースレッド６０                      １．５部
Ｃ．Ｉ．ディスパースバイオレット２６                １．５部
ポリビニルブチラール樹脂                            ４．０部
シリコーン変性樹脂                                  ０．８部
２，６−トリレンジイソシアネート                    ０．２部
テトラヒドロフラン                                ６０．０部
メチルエチルケトン                                ３１．０部
＜熱転写層用シアン塗液＞
Ｃ．Ｉ．ソルベントブルー６３                        １．５部
Ｃ．Ｉ．ソルベントブルー３６                        １．５部
ポリビニルブチラール樹脂                            ３．８部
シリコーン変性樹脂                                  １．０部
２，６−トリレンジイソシアネート                    ０．２部
テトラヒドロフラン                                ６０．０部
メチルエチルケトン                                ３１．０部
＜被転写基材＞
発泡ポリエステルフィルム：厚さ１８８μｍ
＜熱転写用受像層形成塗液＞
塩化ビニル−酢酸ビニル−ビニルアルコール共重合体  １９．５部
アミノ変性シリコーンオイル                          ０．５部
トルエン                                          ４０．０部
メチルエチルケトン                                ４０．０部
＜熱転写媒体の耐熱滑性層付き基材フィルムの作製＞
グラビアコート法により、基材シートの一方の面に、耐熱滑性層用塗液を用いて、耐熱滑性層を乾燥厚０．９μｍで形成し、その後４０℃で５日間エージングすることで、耐熱
滑性層付き基材フィルムを作製した。
【００７０】
＜被転写体の作製＞
グラビアコート法により、被転写基材の一方の面に、熱熱転写用受像層形成塗液を用いて、熱転写用受像層を乾燥厚５．０μｍで形成することで、熱転写用の被転写体を作製した。
【００７１】
＜熱転写層形成用グラビアシリンダー＞
イエロー、マゼンタ、シアンからなる３種の熱転写層を形成するために、表１に示すＡ〜Ｉのグラビアシリンダーを作製した。
【００７２】
【表１】
0005568921.tif 000002
＜実施例１＞
耐熱滑性層付き基材フィルムの耐熱滑性層非塗工面に、シリンダーＡを用いてグラビア印刷法により、熱転写層用イエロー塗液、熱転写層用マゼンタ塗液、熱転写層用シアン塗液を、１００ｍ／ｍｉｎにて、各層乾燥厚１．０μｍとなるよう１２０００ｍ塗工、乾燥し、熱昇華性染料を含む３種類の染料層を、走行方向に沿って面順次に配置した熱転写媒体を作製した。
【００７３】
＜実施例２＞
シリンダーＡの代わりにシリンダーＢを用いること以外は実施例１と同様にして、実施例２の熱転写媒体を作製した。
【００７４】
＜実施例３＞
シリンダーＡの代わりにシリンダーＣを用いること以外は実施例１と同様にして、実施例３の熱転写媒体を作製した。
【００７５】
＜実施例４＞
シリンダーＡの代わりにシリンダーＤを用いること以外は実施例１と同様にして、実施例４の熱転写媒体を作製した。
【００７６】
＜実施例５＞
シリンダーＡの代わりにシリンダーＥを用いること以外は実施例１と同様にして、実施例５の熱転写媒体を作製した。
【００７７】
＜実施例６＞
シリンダーＡの代わりにシリンダーＦを用いること以外は実施例１と同様にして、実施例６の熱転写媒体を作製した。
【００７８】
＜比較例１＞
シリンダーＡの代わりにシリンダーＧを用いること以外は実施例１と同様にして、比較例１の熱転写媒体を作製した。
【００７９】
＜比較例２＞
シリンダーＡの代わりにシリンダーＨを用いること以外は実施例１と同様にして、比較例２の熱転写媒体を作製した。
【００８０】
＜比較例３＞
シリンダーＡの代わりにシリンダーＩを用いること以外は実施例１と同様にして、比較例３の熱転写媒体を作製した。
【００８１】
＜比較例４＞
シリンダーＡの代わりにシリンダーＪを用いること以外は実施例１と同様にして、比較例４の熱転写媒体を作製した。
【００８２】
＜比較例５＞
シリンダーＡの代わりにシリンダーＫを用いること以外は実施例１と同様にして、比較例５の熱転写媒体を作製した。
【００８３】
＜比較例６＞
シリンダーＡの代わりにシリンダーＬを用いること以外は実施例１と同様にして、比較例６の熱転写媒体を作製した。
【００８４】
＜比較例７＞
シリンダーＡの代わりにシリンダーＭを用いること以外は実施例１と同様にして、比較例７の熱転写媒体を作製した。
【００８５】
＜比較例８＞
シリンダーＡの代わりにシリンダーＮを用いること以外は実施例１と同様にして、比較例８の熱転写媒体を作製した。
【００８６】
＜塗工面評価＞
実施例１〜６、比較例１〜８の熱転写媒体に関して、塗工開始から１０００ｍ、５０００ｍ、１００００ｍ塗工時点の熱転写媒体のインキミストおよび、印刷物の版目の発生状況を目視により観察した結果を表２に示す。なお、考察の便宜のため、表１のグラビアシリンダーの仕様を、併せて表２に再掲する。
【００８７】
【表２】
0005568921.tif 000003
＜考察＞
１．まず、領域ｂと前記領域ａとの間隔が３ｍｍの場合について考察する。該当する実験例は、実施例１〜５及び比較例１〜６である。
【００８８】
（１）領域ｂの長さが１０ｍｍの場合（比較例２）、５０００ｍの時点で版目が発生している。この結果から、領域ｂの長さは１０ｍｍ未満の必要があることが分かる。なお、その他の例では７ｍｍ（実施例２）又はこれ以下であり、７ｍｍ（実施例２）では、１００００ｍ時点においてもインキミストや版目の発生がなく、良好な結果を示していることから、７ｍｍ以下であれば十分であることが理解できる。
【００８９】
（２）領域ｂの長さが７ｍｍ以下であっても、領域ａと領域ｂとの間隔が０ｍｍの場合（比較例３）、１００００ｍｍの時点でインキミストが発生しており、長時間の塗工は無理である。また、領域ａと領域ｂとの間隔が２．３ｍｍの場合（比較例４）、５０００ｍの時点で版目が発生している。これらの結果から、領域ａと領域ｂとの間隔は、０ｍｍより大きく、２．３ｍｍより小さい必要があることが分かる。そして、実施例１では０．５ｍｍ、実施例２では２ｍｍでインキミストや版目の発生がなく、良好な結果を示していることから、０．５〜２ｍｍであれば十分であることが理解できる。
【００９０】
（３）領域ｂの長さが７ｍｍ以下であり、かつ、領域ａと領域ｂとの間隔が０．５〜２ｍｍであっても、領域ｂの単位面積あたりの塗布量が、領域ａの単位面積あたりの塗布量に対して、４％である場合（比較例６）、５０００ｍの時点で版目が発生している。また、１５５％である場合（比較例５）、５０００ｍの時点でインキミストが発生している。
これらの結果から、領域ｂの単位面積あたりの塗布量が、領域ａの単位面積あたりの塗布量に対して、４％より大きく、１５５％より小さい必要があることが分かる。そして、実施例３では１０％、実施例５では１００％でインキミストや版目の発生がなく、良好な結果を示していることから、５〜１５０％であれば十分であることが推察できる。
【００９１】
（４）以上の考察をまとめると、領域ｂと前記領域ａとの間隔が３ｍｍの場合、次の３つの条件を満足するとき、長時間の塗工にも拘らず、インキミストも版目も発生せず、良好な熱転写媒体が得られることが理解できる。
【００９２】
条件１；領域ｂの走行方向の長さを１〜７ｍｍとする．
条件２；領域ａと前記領域ｂとの間隔を０．５〜２ｍｍとする．
条件３；領域ｂの単位面積あたりの塗布量を、前記領域ａの単位面積あたりの塗布量に対して、５〜１５０％とする。
【００９３】
なお、次に考察するように、領域ｂと前記領域ａとの間隔を３ｍｍより短くした場合これらの条件より厳しい条件が要求されることから、その反対に、３ｍｍより長い場合には、これら３条件を充足すれば十分であることが推察できる。
【００９４】
２．領域ｂと前記領域ａとの間隔が１．５ｍｍの場合について考察する。該当する実験例は、実施例６及び比較例７〜８である。
【００９５】
（１）前述の条件１〜３を充足しているにも拘らず、領域ｂの長さが１ｍｍの場合（比較例７）、５０００ｍの時点でインキミストが発生している。この結果から、領域ｂと前記領域ａとの間隔が１．５ｍｍの場合には、前述の条件１〜３では足らず、領域ｂの長さを１ｍｍより大きくする必要があることが分かる。実施例６は５ｍｍでインキミストや版目の発生がなく、良好な結果を示していることから、５ｍｍ以上であれば十分である。
【００９６】
（２）前述の条件１〜３を充足しているにも拘らず、領域ｂの単位面積あたりの塗布量が、前記領域ａの単位面積あたりの塗布量に対して、１００％の場合（比較例８）、５０００ｍの時点でインキミストが発生している。この結果から、領域ｂと前記領域ａとの間隔が１．５ｍｍの場合には、前述の条件１〜３では足らず、１００％より小さくする必要があることが分かる。実施例６は７０％で、インキミストや版目の発生がなく、良好な結果を示していることから、８０％以下であれば十分であることが推察できる。
【００９７】
（３）以上をまとめると、領域ｂと前記領域ａとの間隔が１．５ｍｍの場合、次の条件４〜６を満足するとき、長時間の塗工にも拘らず、インキミストも版目も発生せず、良好な熱転写媒体が得られる。なお、この結論を拡張して、領域ｂと前記領域ａとの間隔がこれよりわずかに小さい場合、例えば１．０ｍｍ以上の場合においても、同様の条件でインキミストも版目も発生せず、良好な熱転写媒体が得られると推測できる。
【００９８】
条件４；領域ｂの走行方向の長さを５〜７ｍｍとする．
条件５；領域ａと前記領域ｂとの間隔を０．５〜２ｍｍとする．
条件６；領域ｂの単位面積あたりの塗布量を、前記領域ａの単位面積あたりの塗布量に対して、５〜８０％とする。
【産業上の利用可能性】
【００９９】
本発明により得られる熱転写媒体は、熱転写方式のプリンタに使用されるインクリボンのことであり、プリンタの高機能化と併せて各種画像を簡便にフルカラー形成できるため、デジタルカメラのセルフプリント、身分証明書などのカード類、アミューズメント用出力物等、広く利用できる。
【符号の説明】
【０１００】
１    熱転写媒体
２    熱転写層
２ａ  領域ａ
２ｂ  領域ｂ
３    基材フィルム
４    インプレッションロール
５    グラビア版
６    インキパン
７    イエロー層
７ａ  イエロー層の領域ａ
７ｂ  イエロー層の領域ｂ
８    マゼンタ層
８ａ  マゼンタ層の領域ａ
８ｂ  マゼンタ層の領域ｂ
９    シアン層
９ａ  シアン層の領域ａ
９ｂ  シアン層の領域ｂ
【図１】
0005568921.tif 000004
【図２】
0005568921.tif 000005
【図３】
0005568921.tif 000006